(57)【要約】【課題】透明性のある成形体に厚みを持たせても黄変を抑えることができる樹脂組成物を提供する。【解決手段】本発明に係る樹脂組成物は、フッ化ビニリデン重合体を主成分として含む樹脂組成物であって、アルキル四級アンモニウム硫酸塩をさらに含み、フッ化ビニリデン重合体における異種結合の割合が４％以上である。【選択図】なし【特許請求の範囲】
【請求項１】
フッ化ビニリデン重合体を主成分として含む樹脂組成物であって、
アルキル四級アンモニウム硫酸塩をさらに含み、
前記フッ化ビニリデン重合体における異種結合の割合が４％以上であることを特徴とする樹脂組成物。
【請求項２】
前記フッ化ビニリデン重合体は、赤外線吸収スペクトルにおける下記式で表される吸光度比（ＡＲ）が０．０９以下である、請求項１に記載の樹脂組成物。
ＡＲ＝Ａ１７００−１８００／Ａ３０２３
（上記式において、Ａ１７００−１８００は１７００〜１８００ｃｍ−１における吸光度であり、Ａ３０２３は３０２３ｃｍ−１における吸光度である。）
【請求項３】
前記アルキル四級アンモニウム硫酸塩の含有量が、前記フッ化ビニリデン重合体１００重量部に対し、０．３重量部〜１０．０重量部である、請求項１または２に記載の樹脂組成物。
【請求項４】
前記アルキル四級アンモニウム硫酸塩が、アルキル四級アンモニウム硫酸水素塩である、請求項１〜３のいずれか１項に記載の樹脂組成物。
【請求項５】
前記アルキル四級アンモニウム硫酸塩が、テトラエチルアンモニウム硫酸水素塩、テトラプロピルアンモニウム硫酸水素塩およびテトラブチルアンモニウム硫酸水素塩から選択される少なくとも１つである、請求項１〜４のいずれか１項に記載の樹脂組成物。
【請求項６】
前記フッ化ビニリデン重合体は、フッ化ビニリデンの単独重合体またはフッ化ビニリデンとヘキサフルオロプロピレンとの共重合体である、請求項１〜５のいずれか１項に記載の樹脂組成物。
【請求項７】
フッ化ビニリデン重合体を主成分として含む樹脂組成物の成形体であって、
請求項１〜６のいずれか１項に記載の樹脂組成物から形成されており、
４０％以下のヘイズを有し、ＹＩ値が４０以下であり、厚みが１ｍｍ以上であることを特徴とする成形体。
【請求項８】
フッ化ビニリデン重合体を主成分として含む樹脂組成物の製造方法であって、
異種結合の割合が４％以上であるフッ化ビニリデン重合体に、アルキル四級アンモニウム硫酸塩を添加することを含むことを特徴とする樹脂組成物の製造方法。
【請求項９】
フッ化ビニリデン重合体を主成分として含む樹脂組成物の成形体の製造方法であって、
１９０℃以上で前記樹脂組成物の成形を行う成形工程を含んでおり、
前記樹脂組成物として請求項１〜６のいずれか１項に記載の樹脂組成物を用いることを特徴とする成形体の製造方法。
【請求項１０】
前記成形工程において、厚みが１ｍｍ以上である成形体を得る、請求項９に記載の成形体の製造方法。
【請求項１１】
フッ化ビニリデン重合体を主成分として含む樹脂組成物の成形体であって、
４０％以下のヘイズを有し、ＹＩ値が４０以下であり、厚みが１ｍｍ以上であることを特徴とする成形体。
【発明の詳細な説明】
【技術分野】
【０００１】
本発明は、樹脂組成物、樹脂組成物の製造方法、成形体および成形体の製造方法に関し、詳細には、フッ化ビニリデン重合体を含む樹脂組成物およびその製造方法、ならびにフッ化ビニリデン重合体を含む樹脂組成物の成形体およびその製造方法に関する。
【背景技術】
【０００２】
フッ化ビニリデン系樹脂は、高強度、耐薬品性、耐熱性および強誘電性を示すことから、様々な分野で使用されている。また、特許文献１には、ポリフッ化ビニリデン系樹脂にアルキル四級アンモニウム硫酸塩またはアルキル四級アンモニウム亜硫酸塩を含有するポリフッ化ビニリデン系樹脂組成物が開示されており、これが透明性に優れることが示されている。優れた透明性により、光学部材への適用など、フッ化ビニリデン系樹脂の利用分野のさらなる広がりが示されている。
【先行技術文献】
【特許文献】
【０００３】
【特許文献１】特開平１１−３２３０５２号公報
【発明の概要】
【発明が解決しようとする課題】
【０００４】
しかしながら、ポリフッ化ビニリデン系樹脂にアルキル四級アンモニウム硫酸塩を含有するフッ化ビニリデン系樹脂組成物は熱安定性が悪く、成形時の加熱温度によっては樹脂組成物が黄変してしまう場合があることが判明した。この問題を回避するためには、黄変の目立たない厚みの小さな成形体としての利用に限る必要がある。そのため、透明性を有しているにも関わらず透明材料としての用途は非常に狭い範囲に限られてしまうという問題が生じている。
【０００５】
そこで、本発明は上記の問題点に鑑みてなされたものであり、その目的は、成形体における黄変を抑えることができる樹脂組成物を提供することにある。
【課題を解決するための手段】
【０００６】
本発明に係る樹脂組成物は、上記課題を解決するために、フッ化ビニリデン重合体を主成分として含む樹脂組成物であって、アルキル四級アンモニウム硫酸塩をさらに含み、前記フッ化ビニリデン重合体における異種結合の割合が４％以上である。
【０００７】
また、本発明に係る樹脂組成物の製造方法は、上記課題を解決するために、フッ化ビニリデン重合体を主成分として含む樹脂組成物の製造方法であって、異種結合の割合が４％以上であるフッ化ビニリデン重合体に、アルキル四級アンモニウム硫酸塩を添加することを含むものである。
【０００８】
本発明に係る成形体は、フッ化ビニリデン重合体を主成分として含む樹脂組成物の成形体であって、４０以下のＹＩ値と、４０％以下のヘイズとを有し、厚みが１ｍｍ以上である。
【発明の効果】
【０００９】
本発明に係る樹脂組成物によれば、成形体における黄変を抑えることができる。
【発明を実施するための形態】
【００１０】
本発明に係る樹脂組成物の一実施形態について、以下に説明する。
【００１１】
本実施形態に係る樹脂組成物は、フッ化ビニリデン重合体を主成分として含み、さらにアルキル四級アンモニウム硫酸塩を含んでいる。
【００１２】
＜フッ化ビニリデン重合体＞
（組成）
本実施形態におけるフッ化ビニリデン重合体は、フッ化ビニリデンを主構成成分とする重合体である。「フッ化ビニリデンを主構成成分とする」とは、フッ化ビニリデン重合体がフッ化ビニリデンに由来する構成単位を５０モル％以上含有することを言う。フッ化ビニリデン重合体は、フッ化ビニリデンに由来の構成単位を実質的に１００質量％含有するフッ化ビニリデンの単独重合体であってもよいし、フッ化ビニリデンと共重合可能な他のモノマーに由来する構成単位をさらに含むフッ化ビニリデンの共重合体であってもよい。フッ化ビニリデンと共重合可能な他のモノマーとしては、テトラフルオロエチレン、トリフルオロエチレン、クロロトリフルオロエチレン、ヘキサフルオロプロピレン、フッ化ビニル、２，３，３，３−テトラフルオロプロペン、ペンタフルオロプロペン、ペルフルオロメチルビニルエーテルおよびペルフルオロプロピルビニルエーテルなどが挙げられる。他のモノマーは、一種でもそれ以上でもよい。他のモノマーに由来する構成単位の含有率は、全構成単位の合計の１０モル％以下であることが好ましく、５モル％以下であることがより好ましく、２モル％以下であることがさらに好ましい。フッ化ビニリデン重合体は、単独で、あるいは２種類以上を組み合わせて使用することができる。
【００１３】
フッ化ビニリデン重合体の中でも、耐汚染性、耐オゾン性および耐溶剤性の観点からは、フッ化ビニリデンの単独重合体が好ましい。一方、柔軟性および引き裂き強度の観点からは、フッ化ビニリデン共重合体単独、またはフッ化ビニリデン共重合体とフッ化ビニリデン単独重合体とのブレンドが好ましい。フッ化ビニリデン共重合体としては、柔軟性の観点から、フッ化ビニリデン−ヘキサフルオロプロピレン共重合体であることが望ましい。
【００１４】
（異種結合）
本実施形態におけるフッ化ビニリデン重合体は、フッ化ビニリデン重合体に含まれる異種結合の割合が、４％以上である。ここで、異種結合とは、頭尾結合される高分子中において、頭頭結合および尾尾結合のことを指す。例えば、フッ化ビニリデンの重合体では、通常、「ＣＦ２」と「ＣＨ２」とが交互に結合しているが、その中で、「ＣＦ２」同士または「ＣＨ２」同士が結合している部分がある。この「ＣＦ２」同士または「ＣＨ２」同士が結合している部分が異種結合である。
【００１５】
フッ化ビニリデン重合体における異種結合の割合は、全結合数に対して４％以上であればよいが、４．３％以上であることがより好ましく、４．５％以上であることがさらに好ましい。上限は特に限定されるものではないが、全結合数に対して６％未満であることが好ましく、５．５％未満であることがより好ましく、５％未満であることがさらに好ましい。フッ化ビニリデン重合体における異種結合の割合は、重合体の製造において、重合温度によって調整することができる。また、異種結合の割合が上述の範囲にある市販の重合体を用いてもよい。
【００１６】
異種結合の割合は、フッ化ビニリデン重合体の１９Ｆ−ＮＭＲ測定から求めることができる。より詳細にはフッ化ビニリデン重合体４０ｍｇを重水素ジメチルホルムアミド（Ｄ７−ＤＭＦ）０．８ｍｌに溶解し、室温下で１９Ｆ−ＮＭＲを測定する。得られた１９Ｆ−ＮＭＲのスペクトルは、−９１．６ｐｐｍ、−９２．１ｐｐｍ、−９４．７ｐｐｍ、−１１３．５ｐｐｍ、および−１１５．９ｐｐｍの位置に主要な５本のピークを有する。これらのピークのうち、−１１３．５ｐｐｍおよび−１１５．９ｐｐｍのピークが、異種結合に由来するピークと同定される。従って、５本の各ピークの面積の合計をＳ０、−１１３．５ｐｐｍのピークの面積をＳ１、−１１５．９ｐｐｍのピークの面積をＳ２として、異種結合の割合は、下記の式（１）により算出される。
異種結合の割合（％）＝[{(Ｓ１＋Ｓ２)／２}／Ｓ０]×１００      （１）
異種結合の割合が上述の範囲内であれば、アルキル四級アンモニウム硫酸塩を含んだ本実施形態に係る樹脂組成物を用いた場合に、１ｍｍ以上の厚みのある成形体の製造、１９０℃以上での樹脂組成物の成形であっても、得られる成形体において黄変を抑制することができる。なお、本明細書において「黄変が抑制されている」とは、ＹＩ値（イエローインデックス）が４０以下となることを意図している。なお、ＹＩ値については後述する。
【００１７】
黄変のメカニズムを推測すると、アルキル四級アンモニウム硫酸塩は加熱されると分解し、アミンを生じさせる。生じたアミンが、フッ化ビニリデン重合体の変性末端を攻撃することで、脱ＨＦ反応が進行する。一度脱ＨＦ反応が起こり、Ｃ＝Ｃ結合が主鎖中に出来上がると、Ｃ＝Ｃ結合の隣にあるＣＨ２−ＣＦ２において、さらに脱ＨＦ反応が起こりやすくなり、連鎖的に脱ＨＦ反応が主鎖骨格に伝搬していく。その結果、長鎖のポリエン構造が生成され、黄変が起こると考えられる。フッ化ビニリデン重合体に異種結合が存在することにより、連鎖的な脱ＨＦ反応のストッパーとして働き、長鎖のポリエンが生成しにくくなるため、黄変を抑制することができると考えられる。しかしながら、本実施形態に係る樹脂組成物においては、異種結合の割合が所定以上であって、それにより、得られる成形体において黄変が抑制されていればよく、そのメカニズムによって発明の範囲が限定されるものではない。
【００１８】
（吸光度比）
上述の黄変メカニズムの推測によれば、フッ化ビニリデン重合体の末端においては、変性末端が少ないことが好ましい。このような観点から、本実施形態におけるフッ化ビニリデン重合体は、赤外線吸収スペクトルにおける下記の式（２）で表される吸光度比（ＡＲ）が０．０９以下であることが好ましい。
ＡＲ＝Ａ１７００−１８００／Ａ３０２３      （２）
式（２）において、Ａ１７００−１８００は１７００〜１８００ｃｍ−１の範囲に検出されるカルボニル基の伸縮振動に由来する吸光度であり、Ａ３０２３は３０２３ｃｍ−１付近に検出されるＣＨの伸縮振動に由来する吸光度である。よって、ＡＲの値は、フッ化ビニリデン重合体中のカルボニル基の存在量を示す尺度となる。フッ化ビニリデン重合体を構成するモノマーにカルボニル基を含まない場合には、エステル末端およびカーボネート末端の存在量を示す尺度となる。なお、フッ化ビニリデン重合体を構成するモノマーとして、アクリル酸等のカルボニル基を含むモノマーを用いている場合には、吸光度比ＡＲはモノマー中のカルボニル基の伸縮振動も反映した値となる。しかしながら、得られた吸光度比ＡＲが０．０９以下であれば、エステル末端、カーボネート末端におけるカルボニル基の伸縮振動のみを反映した吸光度比ＡＲは、必然的に０．０９より小さな値となる。
【００１９】
吸光度比（ＡＲ）の値は、上述の通り、黄変抑制の観点で、０．０９以下であることが好ましく、０．０８以下であることがより好ましく、０．０６以下であることがさらに好ましい。
【００２０】
吸光度比（ＡＲ）の値が上述の範囲内であれば、黄変の度合をより小さくすることができるとともに、１９０℃よりも高い温度、例えば２５０℃以上の温度で樹脂組成物の成形を行っても、得られる成形体において黄変を抑制することができる。
【００２１】
吸光度比は、赤外分光光度計を用いて、赤外線吸収スペクトルによる吸光度から求められる。より詳細には、まず、フッ化ビニリデン重合体を２３０℃で熱プレスし、厚み５０μｍ以上１００μｍ以下のプレスシートを作製する。次いで、赤外分光光度計（例えば、ＦＴ/ＩＲ−４１００（日本分光社製））を用いて、当該プレスシートの赤外吸収スペクトルを１５００ｃｍ−１〜４０００ｃｍ−１の範囲で測定する。そして、１６６０ｃｍ−１の吸光度と１９００ｃｍ−１の吸光度とを結んだ線をベースラインとしたときの１７００ｃｍ−１〜１８００ｃｍ−１における吸光度の最大値を、Ａ１７００−１８００とする。一方、２９００ｃｍ−１の吸光度と３３００ｃｍ−１の吸光度とを結んだ線をベースラインとしたときの３０２３±１０ｃｍ−１における吸光度の最大値を、Ａ３０２３とする。
【００２２】
（その他の物性）
本実施形態におけるフッ化ビニリデン重合体の粘度は、成形加工性の観点から、インヘレント粘度が０．８〜２．０ｄＬ／ｇであることが好ましく、０．８〜１．３ｄＬ／ｇであることがより好ましく、０．９〜１．２ｄＬ／ｇであることがさらに好ましい。インヘレント粘度は、フッ化ビニリデン重合体４ｇを１リットルのＮ，Ｎ−ジメチルホルムアミドに溶解させた溶液の３０℃における対数粘度である。
【００２３】
また、本実施形態におけるフッ化ビニリデン重合体の融点は、成形体に十分な機械強度、ガスバリア性および耐溶剤性を付与する観点から、１３０〜１９０℃であることが好ましく、１５０〜１８０℃であることがより好ましく、１６０〜１８０℃であることがさらに好ましい。融点は、示差走査熱量計を用いて測定することができる。
（フッ化ビニリデン重合体の製造方法）
フッ化ビニリデン重合体の製造方法としては、例えば乳化重合、ソープフリー乳化重合、シード乳化重合、懸濁重合、ミニエマルション重合、および溶液重合等が挙げられる。そのなかでも、吸光度比を小さくできる観点から、乳化重合、ソープフリー乳化重合およびシード乳化重合が好ましい。
【００２４】
乳化重合とは、ラジカル重合の一種であり、水等の媒体と、媒体に難溶な単量体と乳化剤（以下、界面活性剤とも記す）とを混合し、そこに媒体に溶解可能な重合開始剤を加えて行う重合方法である。乳化重合において、フッ化ビニリデンおよびその他の単量体の他に、分散媒、界面活性剤および重合開始剤が用いられる。
【００２５】
ソープフリー乳化重合とは、乳化重合を行う際に用いるような通常の乳化剤を用いることなく行われる乳化重合である。 
【００２６】
シード乳化重合とは、上記の乳化重合またはソープフリー乳化重合で得られた微粒子を他の単量体からなる重合体で被覆する重合である。微粒子の分散液に、さらにフッ化ビニリデンおよびその他の単量体、分散媒、界面活性剤ならびに重合開始剤等が用いられる 
懸濁重合とは、懸濁剤などを含む水中で油溶性の重合開始剤を非水溶性のモノマーに溶かし、これを機械的撹拌により懸濁および分散させて行われる重合方法である。懸濁重合では、モノマー液滴中で重合が進行することで、フッ化ビニリデン重合体粒子が得られる。
【００２７】
ミニエマルション重合とは、超音波発振器などを用いて強いせん断力をかけることでモノマー液滴をサブミクロンサイズまで微細化して行われる重合方法である。ミニエマルション重合では、微細化されたモノマー液滴を安定化させるために、ハイドロホープという難水溶性物質を添加する。理想的なミニエマルション重合では、モノマー液滴が重合することで、それぞれフッ化ビニリデン重合体の微粒子となる。
【００２８】
＜アルキル四級アンモニウム硫酸塩＞
本実施形態におけるアルキル四級アンモニウム硫酸塩は、式（３）；
【００２９】
【化１】
2020105381.tif 000002
【００３０】
で表される化合物である。
【００３１】
式（３）においてＲ１〜Ｒ４は、互いに同一または相異する炭素数１〜１０のアルキル基である。アルキル基としては、メチル基、エチル基、プロピル基、イソプロピル基、ブチル基、ペンチル基、ヘキシル基、ヘプチル基およびオクチル基などの短鎖アルキル基を例示することができる。Ｒ１〜Ｒ４におけるアルキル基の炭素数の合計は、成形体の十分な透明性の確保の観点から、好ましくは６〜３０、より好ましくは６〜２４、特に好ましくは８〜２０である。
【００３２】
式（３）においてＲ５は、アルキル基、フルオロアルキル基、または水素原子である。Ｒ５におけるアルキル基は、メチル基およびエチル基など、炭素数１〜１０の短鎖アルキル基である。Ｒ５におけるフルオロアルキル基は、ＣＦ３、Ｃ２Ｆ５など、炭素数１〜１０の短鎖フルオロアルキル基である。Ｒ５は中でも水素であることが好ましい。
【００３３】
これらの具体例として、例えば、（Ｃ２Ｈ５）４Ｎ＋、（Ｃ３Ｈ７）４Ｎ＋、（Ｃ４Ｈ９）４Ｎ＋、および（Ｃ５Ｈ１１）４Ｎ＋等のアルキル四級アンモニウムカチオンと、ＣＦ３ＳＯ４−、ＣＨ３ＳＯ４−、ＨＳＯ４−などのアニオンとからなる塩を挙げることができる。これらの化合物は、それぞれ単独で、または２種以上を組み合わせて使用することができる。これらの中でも、成形体の十分な透明性の確保の観点から、アルキル四級アンモニウムの硫酸水素塩が好ましく、テトラエチルアンモニウム硫酸水素塩［（Ｃ２Ｈ５）４ＮＨＳＯ４］、テトラプロピルアンモニウム硫酸水素塩［（Ｃ３Ｈ７）４ＮＨＳＯ４］、テトラブチルアンモニウム硫酸水素塩［（Ｃ４Ｈ９）４ＮＨＳＯ４］、テトラペンチルアンモニウム硫酸水素塩［（Ｃ５Ｈ１１）４ＮＨＳＯ４］、およびテトラヘキシルアンモニウム硫酸水素塩［（Ｃ６Ｈ１３）４ＮＨＳＯ４］がさらに好ましく、テトラエチルアンモニウム硫酸水素塩、テトラプロピルアンモニウム硫酸水素塩およびテトラブチルアンモニウム硫酸水素塩から選択される少なくとも１つであることが特に好ましく、テトラブチルアンモニウム硫酸水素塩が最も好ましい。
【００３４】
アルキル四級アンモニウム硫酸塩の含有量は、黄変を抑える観点から、フッ化ビニリデン重合体１００重量部に対して、１０重量部以下であることが好ましく、５重量部以下であることがより好ましく、１．３重量部以下であることがさらに好ましい。また、透明性維持の観点から、フッ化ビニリデン重合体１００重量部に対して、０．３重量部以上であることが好ましく、０．７重量部以上であることがより好ましく、０．８重量部以上であることがさらに好ましい。
【００３５】
（他の成分）
本実施形態に係る樹脂組成物は、本実施の形態の効果が得られる範囲において、他の成分をさらに含有していてもよい。当該他の成分は、一種でもそれ以上でもよい。樹脂組成物における添加剤の含有量は、本実施の形態の効果と添加剤による効果との両方が得られる範囲において適宜に決めることが可能である。上記の他の成分の例には、添加剤および上述以外の重合体が含まれる。添加剤の例には、熱安定剤、紫外線吸収剤、光安定剤、滑剤、可塑剤、ブルーイング剤、および着色防止剤が含まれる。
【００３６】
＜樹脂組成物の製造方法＞
本実施形態における樹脂組成物の製造方法には、特に制限がなく、例えば、フッ化ビニリデン重合体の粉末またはペレットと、アルキル四級アンモニウム硫酸塩とを混合することによって、樹脂組成物を得ることができる。
【００３７】
樹脂組成物の材料を混合する装置としては、例えば、ヘンシェルブレンダー、円筒型混合機、スクリュー型混合機、スクリュー型押出機、タービュライザー、ナウター型混合機、Ｖ型混合機、リボン型混合機、双腕型ニーダー、流動式混合機、気流型混合機、回転円盤型混合機、ロールミキサー、転動式混合機およびレディゲミキサーなどが挙げられる。
【００３８】
また、フッ化ビニリデン重合体とアルキル四級アンモニウム硫酸塩との混合物を乾燥し、得られた乾燥物を溶融押出することによって、ペレット状の樹脂組成物を得ることができる。押出機としては、例えば、一軸押出機、同方向二軸押出機および異方向二軸押出機等が挙げられる。
【００３９】
フッ化ビニリデン重合体およびアルキル四級アンモニウム硫酸塩は、それぞれ上述のフッ化ビニリデン重合体およびアルキル四級アンモニウム硫酸塩を用いればよい。また、アルキル四級アンモニウム硫酸塩の添加量は、樹脂組成物における含有量が上述の範囲となるように調整すればよい。
【００４０】
＜成形体＞
本実施形態に係る成形体は、本実施形態の樹脂組成物から成形される、厚みが１ｍｍ以上の成形体である。成形体の形状は、後述の成形工程を実現可能な範囲において、適宜に決めることが可能である。厚み１ｍｍ以上の成形体とは、最も薄い部分における厚みが１ｍｍ以上である成形体を指す。また、厚みは、任意の複数回（例えば、５回）の厚み測定の平均値を意図している。本実施形態における樹脂組成物を用いることにより、厚み１ｍｍ以上の成形体においても、分光測色系を用いて測定したＹＩ値が４０以下であり、かつヘイズ４０％以下を実現できる。さらには、厚み２ｍｍ以上の成形体においても、当該ＹＩ値およびヘイズを実現でき、さらには、厚み３ｍｍ以上の成形体においても、当該ＹＩ値およびヘイズを実現できる。すなわち、本実施形態に係る成形体の厚みは、１ｍｍ以上であり得、さらには２ｍｍ以上でもあり得、さらには３ｍｍ以上でもあり得る。
【００４１】
また、上述の通り、本実施形態における成形体は、その厚みが１ｍｍ以上であっても、分光測色系を用いて測定したＹＩ値が４０以下であり得、３０以下でもあり得、２０以下でもあり得る。なお、本明細書におけるＹＩ値とは、測色色差計（例えば、color meter ZE6000（日本電色工業株式会社製））を用いて、成形体に白板を載せて反射測定法によって測定し、ＡＳＴＭ  Ｄ１９２５に従い算出した値であって、成形体の任意の箇所４点を測定した平均値である。
【００４２】
本実施形態における成形体のヘイズは、４０％以下である。成形体のヘイズは、市販のヘイズメータを用いた公知の方法により測定することができる。また、任意の箇所４点を測定した平均値を、成形体のヘイズとする。
【００４３】
（成形体の製造方法）
本実施形態の成形体は、従来のフッ化ビニリデン重合体の成形品の製造と同様に、射出成形またはプレス成形、カレンダー成形、押出成形、溶融紡糸等の公知の方法によって製造することができる。また、所望の成形体の形状に合わせてその製造方法を選択することができる。
【００４４】
成形体の製造に供される樹脂組成物の形態は、成形方法に適用可能であればよい。このような形態は、例えば粉末であるが、ペレットであってもよいし、フレークであってもよいし、粉末の圧縮成形品であってもよいし、型内に収容される成形品であってもよい。成形体の製造では、樹脂組成物が十分に溶融する温度に樹脂組成物を加熱して溶融させ、成形する。
【００４５】
（射出成形）
射出成形は、例えば、樹脂組成物を射出成形機に供給し、加熱によって溶融させ、金型に流し込み、射出して冷却することで成形体を得る方法である。
【００４６】
（プレス成形）
プレス成形は、一般に、樹脂組成物を型内に収容し、圧縮成形機を用いて高温プレス（例えば、２３０℃で３分間、５ＭＰａの圧力）した後、冷プレス（例えば、３０℃で３分間）することで成形体を得る方法である。
【００４７】
プレス成形において用いられる型は、加熱加圧に使用可能であり、かつ溶融した樹脂組成物を成形すべき形状に保持可能な部材であればよい。このような型の例には、金属製の型、および、アルミニウム箔等の金属製のシート、が含まれる。
【００４８】
本実施の形態における成形体の形状がシート状である場合では、成形体の均一な厚さと平滑な表面とを実現する観点から、溶融している樹脂組成物を加圧することが好ましい。すなわち、プレス成形では、プレス部材を加熱することにより樹脂組成物を溶融させつつプレス部材によってプレスしてシート状に成形することが好ましい。プレス部材は、前述の加熱加圧を実現可能な公知の部材であればよい。
【００４９】
冷プレスする圧力は、高温プレスの際と同様であっても異なっていても構わない。冷プレスの温度および時間は、適宜決定すればよい。例えば、温度は５℃以上４０℃以下であり、時間は２分以上１０分以下である。
【００５０】
（その他の工程）
成形体の製造方法は、本実施の形態の効果が得られる範囲において、他の工程をさらに含んでいてもよい。このような他の工程の例には、成形に先立って型を予熱する予熱工程、樹脂組成物の成形品を型内に作製する成形品作製工程、加熱加圧成形後の成形品を徐冷する徐冷工程、および、得られた成形体をアニール処理するアニール工程、が含まれる。
【００５１】
（成形体の形状）
上述の製造方法によって得られる成形体の形状は様々であり、特に限定されない。得られる成形体の形状としては、例えば、射出成形体、パイプ状、丸棒状、角棒状、シート状、フィルム状、および繊維状等を挙げることができる。
【００５２】
［まとめ］
以上の通り、本発明に係る樹脂組成物は、フッ化ビニリデン重合体を主成分として含む樹脂組成物であって、アルキル四級アンモニウム硫酸塩をさらに含み、前記フッ化ビニリデン重合体における異種結合の割合が４％以上である。
【００５３】
また、本発明に係る樹脂組成物の一態様では、前記フッ化ビニリデン重合体は、赤外線吸収スペクトルにおける下記式で表される吸光度比（ＡＲ）が０．０９以下である：
ＡＲ＝Ａ１７００−１８００／Ａ３０２３
上記式において、Ａ１７００−１８００は１７００〜１８００ｃｍ−１における吸光度であり、Ａ３０２３は３０２３ｃｍ−１における吸光度である。
【００５４】
また、本発明に係る樹脂組成物の一態様では、前記アルキル四級アンモニウム硫酸塩の含有量は、前記フッ化ビニリデン重合体１００重量部に対し、０．３重量部〜１０．０重量部である。
【００５５】
また、本発明に係る樹脂組成物の一態様では、前記アルキル四級アンモニウム硫酸塩が、アルキル四級アンモニウム硫酸水素塩である。
【００５６】
また、本発明に係る樹脂組成物の一態様では、前記アルキル四級アンモニウム硫酸塩が、テトラエチルアンモニウム硫酸水素塩、テトラプロピルアンモニウム硫酸水素塩およびテトラブチルアンモニウム硫酸水素塩から選択される少なくとも１つである。
【００５７】
また、本発明に係る樹脂組成物の一態様では、前記フッ化ビニリデン重合体は、フッ化ビニリデンの単独重合体またはフッ化ビニリデンとヘキサフルオロプロピレンとの共重合体である。
【００５８】
また、本発明に係る成形体は、フッ化ビニリデン重合体を主成分として含む樹脂組成物の成形体であって、上述の樹脂組成物から形成されており、４０％以下のヘイズを有し、ＹＩ値が４０以下であり、厚みが１ｍｍ以上である。
【００５９】
また、本発明に係る樹脂組成物の製造方法は、フッ化ビニリデン重合体を主成分として含む樹脂組成物の製造方法であって、異種結合の割合が４％以上であるフッ化ビニリデン重合体に、アルキル四級アンモニウム硫酸塩を添加することを含む構成である。
【００６０】
また、本発明に係る成形体の製造方法は、フッ化ビニリデン重合体を主成分として含む樹脂組成物の成形体の製造方法であって、１９０℃以上で前記樹脂組成物の成形を行う成形工程を含んでおり、前記樹脂組成物として上述の樹脂組成物を用いる構成である。
【００６１】
また、本発明に係る成形体の製造方法の一態様では、前記成形工程において、厚みが１ｍｍ以上である成形体を得る。
【００６２】
また、本発明に係る成形体の別の態様は、フッ化ビニリデン重合体を主成分として含む樹脂組成物の成形体であって、４０％以下のヘイズを有し、ＹＩ値が４０以下であり、厚みが１ｍｍ以上である。
【００６３】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【００６４】
［樹脂組成物の製造］
（樹脂組成物１）
フッ化ビニリデン重合体１００重量部に、テトラブチルアンモニウム硫酸水素塩（広栄化学工業社製、以下、「ＴＢＡＨＳ」と略記）を１．０重量部になるように添加した。フッ化ビニリデン重合体としては、アルケマ社製Ｋｙｎａｒ（登録商標）７４０（フッ化ビニリデン単独重合体）を使用した。次いで、同方向２軸押出機（東芝機械社製  ＴＥＭ−２６）により、シリンダー温度１９０℃で押出し、ペレット状の樹脂組成物１を得た。
【００６５】
（樹脂組成物２）
フッ化ビニリデン重合体をアルケマ社製Ｋｙｎａｒ（登録商標）１０００ＨＤ（フッ化ビニリデン単独重合体）に変更した以外は、樹脂組成物１の製造と同様にして、樹脂組成物２を得た。
【００６６】
（樹脂組成物３）
フッ化ビニリデン重合体をスリーエフ社製ＦＲ９０７（フッ化ビニリデン単独重合体）に変更した以外は、樹脂組成物１の製造と同様にして、樹脂組成物３を得た。
【００６７】
（樹脂組成物４）
フッ化ビニリデン重合体をアルケマ社製Ｋｙｎａｒ（登録商標）２８００−００（フッ化ビニリデン−ヘキサフルオロプロピレン共重合体）に変更した以外は、樹脂組成物１の製造と同様にして、樹脂組成物４を得た。
【００６８】
（樹脂組成物５）
フッ化ビニリデン重合体をソルベイ社製Ｓｏｌｅｆ６０１０／０００１（フッ化ビニリデン単独重合体）に変更した以外は、樹脂組成物１の製造と同様にして、樹脂組成物５を得た。
【００６９】
（樹脂組成物６）
フッ化ビニリデン重合体を次のように製造したフッ化ビニリデン単独重合体（ＰｏｌｙｍｅｒＡ）に変更した以外は、樹脂組成物１の製造と同様にして、樹脂組成物６を得た。樹脂組成物６におけるフッ化ビニリデン重合体は、特許文献：国際公開ＷＯ２００６／０６１９８８における実施例４に記載の重合体の製造条件と同一の条件により製造した。
【００７０】
（樹脂組成物７）
ＴＢＡＨＳの量を０．７重量部に変更した以外は、樹脂組成物１の製造と同様にして、樹脂組成物７を得た。
【００７１】
（樹脂組成物８）
ＴＢＡＨＳの量を３．０重量部に変更した以外は、樹脂組成物１の製造と同様にして、樹脂組成物８を得た。
【００７２】
（樹脂組成物９）
ＴＢＡＨＳの量を５．０重量部に変更した以外は、樹脂組成物１の製造と同様にして、樹脂組成物９を得た。
【００７３】
（樹脂組成物１０）
ＴＢＡＨＳの代わりに、テトラエチルアンモニウム硫酸水素塩（東京化成工業社製、以下、「ＴＥＡＨＳ」と略記）を用いた以外は、樹脂組成物１の製造と同様にして、樹脂組成物１０を得た。
【００７４】
（樹脂組成物１１）
ＴＢＡＨＳの代わりに、テトラプロピルアンモニウム硫酸水素塩（Ａｒｄｒｉｃｈ社製、以下、「ＴＰＡＨＳ」と略記）を用いた以外は、樹脂組成物１の製造と同様にして、樹脂組成物１１を得た。
【００７５】
（樹脂組成物１２）
フッ化ビニリデン重合体をソルベイ社製Ｓｏｌｅｆ１１０１０／０００１（フッ化ビニリデン−ヘキサフルオロプロピレン共重合体）に変更した以外は、樹脂組成物１の製造と同様にして、樹脂組成物１２を得た。
【００７６】
（樹脂組成物１３）
フッ化ビニリデン重合体をクレハ社製ＫＦ＃１０００（フッ化ビニリデン単独重合体）に変更した以外は、樹脂組成物１の製造と同様にして、樹脂組成物１３を得た。
【００７７】
（樹脂組成物１４）
フッ化ビニリデン重合体をクレハ社製ＫＦ＃２３００（フッ化ビニリデン−ヘキサフルオロプロピレン共重合体）に変更した以外は、樹脂組成物１の製造と同様にして、樹脂組成物１４を得た。
【００７８】
［フッ化ビニリデン重合体の評価］
各フッ化ビニリデン重合体における異種結合の割合、吸光度比、インヘレント粘度および融点は、以下のようにして求めた。結果を表１に示す。
【００７９】
（異種結合の割合）
フッ化ビニリデン重合体４０ｍｇを重水素ジメチルホルムアミド（Ｄ７−ＤＭＦ）０．８ｍｌに溶解し、室温下で１９Ｆ−ＮＭＲを測定した。得られた１９Ｆ−ＮＭＲのスペクトルにおける−９１．６ｐｐｍ、−９２．１ｐｐｍ、−９４．７ｐｐｍ、−１１３．５ｐｐｍ、および−１１５．９ｐｐｍの位置の主要な５本のピークの面積の合計をＳ０、−１１３．５ｐｐｍのピークの面積をＳ１、−１１５．９ｐｐｍのピークの面積をＳ２として、次式により算出した。
異種結合の割合（％）＝[{(Ｓ１＋Ｓ２)／２}／Ｓ０]×１００
（吸光度比）
フッ化ビニリデン重合体を、２３０℃で熱プレスして、厚み５０μｍ以上１００μｍ以下のプレスシートを作製した。作製したプレスシートのＩＲスペクトルを、赤外分光光度計ＦＴ/ＩＲ−４１００（日本分光社製）を用いて、１５００ｃｍ−１〜４０００ｃｍ−１範囲で測定し。下記式によって吸光度比ＡＲを求めた。
【００８０】
ＡＲ＝Ａ１７００−１８００／Ａ３０２３
上記式において、Ａ１７００−１８００は１７００〜１８００ｃｍ−１の範囲で検出されるカルボニル基の伸縮振動に由来の吸光度であり、Ａ３０２３は３０２３ｃｍ−１付近に検出されるＣＨの伸縮振動に由来の吸光度である。具体的には、１６６０ｃｍ−１の吸光度と１９００ｃｍ−１の吸光度とを結んだ線をベースラインとしたときの１７００ｃｍ−１〜１８００ｃｍ−１における吸光度の最大値をＡ１７００−１８００とした。一方、２９００ｃｍ−１の吸光度と３３００ｃｍ−１の吸光度とを結んだ線をベースラインとしたときの３０２３±１０ ｃｍ−１における吸光度の最大値をＡ３０２３とした。
【００８１】
（融点）
成形体から微小片を切り出し、測定用のサンプルを作製した。このサンプルについて、示差走査熱量測定装置「ＤＳＣ−１」（メトラー・トレド株式会社製）を用いて、３０℃から２３０℃まで１０℃／分で昇温させて測定を行った。成形体の融点は、昇温過程にて観察される結晶融解ピークにおけるピークトップの温度として求めた。
【００８２】
（インヘレント粘度）
フッ化ビニリデン重合体８０ｍｇを２０ｍｌのＮ，Ｎ−ジメチルホルムアミドに溶解して、３０℃の恒温槽内でウベローデ粘度計を用い次式によりインヘレント粘度ηｉを求めた。
ηｉ＝（１／Ｃ）・ｌｎ（η／ηo）
ここで、ηは重合体溶液の粘度、ηoは溶媒のＮ，Ｎ−ジメチルホルムアミド単独の粘度、Ｃは０．４（ｇ／ｄｌ）である。
【００８３】
【表１】
2020105381.tif 000003
【００８４】
［成形体の製造および評価１］
（成形体の製造）
得られた樹脂組成物をアルミ箔にはさみ、さらにステンレス鋼（ＳＵＳ）板に挟んで圧縮成形機（神藤金属工業所社製、型式ＡＹＳＲ−５）を用いて２００℃で５分間、５ＭＰａの圧力でプレスした。次いで、プレス品をＳＵＳ板に挟んだまま直ちに３０℃の冷プレスで３分間保持して冷却（急冷）した。これにより、シート状の成形体を作製した。成形体の厚みを、厚さ計「ＤＧ−９２５」（小野測器社製）を用い、１サンプルにつき５回ずつ測定して平均値を求めた。この平均値を成形体の厚みとした。
【００８５】
（成形体の評価）
成形体のＹＩ値は、測色色差計color meter ZE6000（日本電色工業株式会社製）を用いて成形体に白板を載せて反射法で測定し、ＡＳＴＭ  Ｄ１９２５に従い算出した。また、成形体の任意の箇所４点を測定し、その平均値を成形体のＹＩ値とした。
【００８６】
成形体のヘイズは、ヘイズメータ「ＮＤＨ４０００」（日本電色工業株式会社製）を用いて、ＪＩＳ  Ｋ７１３６に基づいて測定した。結果を表２に示す。
【００８７】
【表２】
2020105381.tif 000004
【００８８】
表１および２に示されるように、異種結合の割合が４％以上であるフッ化ビニリデン重合体を含む樹脂組成物１〜１１を用いて得られた成形体は、厚みが２ｍｍであっても低いＹＩ値を有していた。
【００８９】
［成形体の製造および評価２］
熱プレスの条件を、（Ａ）２３０℃、２分間、５ＭＰａ、または（Ｂ）２６０℃、２分間、５ＭＰａに変更した以外は、［成形体の製造および評価１］と同様にして、成形体を製造し、その評価を行った。なお、樹脂組成物としては、樹脂組成物１および６を使用した。結果を表３に示す。
【００９０】
【表３】
2020105381.tif 000005
【００９１】
表１および３に示されるように、吸光度比ＡＲが０．０９以下であるフッ化ビニリデン重合体を含む樹脂組成物１を用いて得られた成形体は、プレス温度がより高温（２６０℃）であっても、低いＹＩ値（４０以下）を有していた。
【産業上の利用可能性】
【００９２】
本発明は、光学部材等の透明性に富む部材へ利用することができる。